МАТЕРИАЛ ОСНОВЫ ИЗ ПРОШИТОГО УГЛЕРОДНОГО ВОЛОКНА И ВЛАЖНЫЙ ПРЕПРЕГ С ЕГО ИСПОЛЬЗОВАНИЕМ

1. Материал основы из прошитого углеродного волокна, где множество листовых материалов (1, 1, …) расположены слоями и затем прошиты и объединены вместе в прошитый материал основы с использованием прошивной нити (2), вплетаемой при прохождении через листовые материалы (1, 1, …),
при этом каждый листовой материал (1) сформирован посредством расположения линий (11, 11, …) углеродного волокна параллельно друг другу, при этом направление расположения линий (11) углеродного волокна каждого листового материала (1) образует угол в диапазоне от ±30° до ±60° с направлением продвижения вплетения прошивной нити (2), и
степень растяжения прошитого материала основы в его продольном направлении в случае, когда определенную нагрузку на дюйм ширины прошитого материала основы прикладывают в направлении продвижения вплетения прошивной нити (2), равна или ниже 4%, когда нагрузка составляет 5 Н, и равна или выше 10%, когда нагрузка составляет 25 Н.
2. Материал основы по п. 1, где прошивной нитью (2) прошиты листовые материалы (1) с помощью композитного переплетения, которое включает переплетение цепных стежков и трикотажное переплетение 1/1.
3. Материал основы по п. 1, где вставлена вспомогательная нить (3) в том же направлении, что и направление продвижения вплетения прошивной нити (2).
4. Материал основы по п. 2, где вставлена вспомогательная нить (3) в том же направлении, что и направление продвижения вплетения прошивной нити (2).
5. Материал основы по п. 3, где любая из прошивной нити (2) и вспомогательной нити (3) отделима, когда нагрузку в диапазоне от 5 до 25 Н на дюйм ширины прошитого элемента основы прикладывают в направлении продвижения вплетения прошивной нити (2).
6. Материал основы по п. 4, где любая из прошивной нити (2) и вспомогательной нити (3) отделима, когда нагрузку в диапазоне от 5 до 25 Н на дюйм ширины прошитого элемента основы прикладывают в направлении продвижения вплетения прошивной нити  (2).
7. Материал основы из прошитого углеродного волокна по любому одному из пп. 1-6, где
тонина линий 11 углеродного волокна каждого листового материала (1) находится в диапазоне от 400 до 1200 текс и
2
масса волокон на единицу площади каждого листового материала (1) находится в диапазоне от 150 до 400 г/м.
8. Материал основы из прошитого углеродного волокна по любому из пп. 1-6, где
прошивной нитью (2) прошивают при степени вплетения (R) в диапазоне от 3,5 до 4,5, причем степень вплетения (R) определяется как
Степень вплетения (R) = Длина прошивной нити (L2)/Длина материала основы (L1), где
L1: длина материала основы, и
L2: длина прошивной нити, требуемая для прошивания.
9. Препрег, обладающий формуемостью, содержащий
материал основы из прошитого углеродного волокна, где
множество листовых материалов (1, 1, …) расположены слоями и затем прошиты и объединены вместе в прошитый материал основы с использованием прошивной нити (2), вплетаемой при прохождении через листовые материалы (1, 1, …),
при этом каждый листовой материал (1) сформирован посредством расположения линий (11, 11, …) углеродного волокна, каждое из которых имеет предварительно определяемую ширину, параллельно друг другу, при этом направление расположения линий (11) углеродного волокна каждого листового материала (1) образует угол в диапазоне от ±30° до ±60° с направлением продвижения вплетения прошивной нити (2),
при этом степень растяжения прошитого материала основы в его продольном направлении в случае, когда определенную нагрузку на дюйм ширины прошитого материала основы прикладывают в направлении продвижения вплетения прошивной нити (2), равна или ниже 4%, когда нагрузка составляет 5 Н, и равна или выше 10%, когда нагрузка составляет 25 Н, и
препрег сформирован посредством импрегнирования материала основы из прошитого углеродного волокна, в котором множество листовых материалов (1, 1, …) расположены слоями и затем прошиты и объединены вместе с использованием прошивной нити (2), вплетаемой при прохождении через листовые материалы (1, 1, …), термоотверждающейся смолой в диапазоне от 30% до 50% масс.